【手続補正書】
【提出日】平成26年7月29日(2014.7.29)
【手続補正１】
【補正対象書類名】特許請求の範囲
【補正対象項目名】全文
【補正方法】変更
【補正の内容】
【特許請求の範囲】
【請求項１】
少なくとも１つの親水性ビニルモノマーから誘導される、約５％〜約７５％（重量）の親水性モノマー単位；
２つ以上の末端エチレン性不飽和基を有する少なくとも１つのポリシロキサン架橋剤から誘導される、約１％〜約８５％（重量）のポリシロキサン架橋単位；
約２％〜約４８％（重量）のダングリングポリシロキサン鎖（その各々は、エチレン性不飽和基で終端化されている）；及び
ＲＡＦＴ剤以外の連鎖移動剤から誘導される、約０．２５％〜約５％（重量）の連鎖移動単位
を含む、両親媒性分岐鎖プレポリマー。
【請求項２】
両親媒性分岐鎖ポリシロキサンプレポリマーが、
（ｉ）重合性組成物を重合して、両親媒性分岐鎖ポリシロキサンコポリマーを得ること
（ここで、重合性組成物は、
（ａ）部分エチレン性官能化ポリシロキサン（ここで、部分エチレン性官能化ポリシロキサンは、第一の反応性官能基を有する第一のエチレン性官能化ビニルモノマーと２つ以上の第二の反応性官能基を有する官能性ポリシロキサン化合物を、約４０％〜約９５％のモル当量比ＲEquivalentで反応させることにより得られる反応生成物の混合物であり、ここで、各第一の反応性官能基は、１つの第二の反応性官能基とカップリング剤の存在下又は非存在下で反応して、共有結合又は連結を形成し、反応生成物の混合物は、少なくとも２つのエチレン性不飽和基を有する少なくとも１つのポリシロキサン架橋剤ならびに少なくとも１つの第二の反応性官能基及び少なくとも１つのエチレン性不飽和基を有する少なくとも１つのポリシロキサンビニルモノマー又はマクロマーを含む）、
（ｂ）少なくとも１つの親水性ビニルモノマー、
（ｃ）場合により、しかし、好ましくは、疎水性ビニルモノマー、より好ましくは、嵩高い疎水性ビニルモノマー、
（ｄ）ＲＡＦＴ剤以外の連鎖移動剤（ここで、連鎖移動剤は、場合により、しかし、好ましくは、第三の反応性官能基を含む）、及び
（ｅ）フリーラジカル開始剤を含む）；そして、
（ｉｉ）両親媒性分岐鎖ポリシロキサンコポリマーを、第四の反応性官能基（１つの第二又は第三の反応性官能基と、カップリング剤の存在下又は非存在下で反応して、共有結合を形成する）を有する第二のエチレン性官能化ビニルモノマーと反応させることにより、両親媒性分岐鎖ポリシロキサンコポリマーをエチレン性官能化すること、それによって、両親媒性分岐鎖ポリシロキサンプレポリマーを形成することにより得られる、請求項１に記載の両親媒性分岐鎖プレポリマー。
【請求項３】
重合性組成物が、
（ａ）約１０％〜約９４％（重量）の部分エチレン性官能化ポリシロキサン；
（ｂ）約５％〜約７５％（重量）の少なくとも１つの親水性ビニルモノマー；
（ｃ）０〜約５５％（重量）の嵩高い疎水性ビニルモノマー；
（ｄ）約０．２５％〜約５％（重量）のＲＡＦＴ剤以外の連鎖移動剤（ここで、連鎖移動剤は、場合により、しかし、好ましくは、反応性官能基を含む）；
（ｅ）０〜５％（重量）の重合性ＵＶ吸収化合物；及び
（ｆ）約０．１％〜約５％（重量）のフリーラジカル開始剤
（ここで、上記成分の％（重量）は、全重合性成分の総重量に対する割合である）
を含む、請求項２に記載の両親媒性分岐鎖プレポリマー。
【請求項４】
親水性ビニルモノマーが、第二のエチレン性官能化ビニルモノマーとのカップリング反応に関与することができる反応性官能基を有さない、請求項３に記載の両親媒性分岐鎖プレポリマー。
【請求項５】
重合性組成物が、第二のエチレン性官能化ビニルモノマーとのカップリング反応に関与することができる任意の反応性官能基を有さない第一の親水性ビニルモノマーと、第二のエチレン性官能化ビニルモノマーとのカップリング反応に関与することができる反応性官能基を有する第二の親水性ビニルモノマーを含む（ここで、第一及び第二の親水性ビニルモノマーは、重合性組成物中に、約５：１〜約３０：１の比で存在する）、請求項３に記載の両親媒性分岐鎖プレポリマー。
【請求項６】
第一の親水性ビニルモノマーが、Ｎ，Ｎ−ジメチル（メタ）アクリルアミド、Ｎ−メチル−３−メチレン−２−ピロリドン、１−エチル−３−メチレン−２−ピロリドン、１−メチル−５−メチレン−２−ピロリドン、１−エチル−５−メチレン−２−ピロリドン、５−メチル−３−メチレン−２−ピロリドン、５−エチル−３−メチレン−２−ピロリドン、１−ｎ−プロピル−３−メチレン−２−ピロリドン、１−ｎ−プロピル−５−メチレン−２−ピロリドン、１−イソプロピル−３−メチレン−２−ピロリドン、１−イソプロピル−５−メチレン−２−ピロリドン、１−ｎ−ブチル−３−メチレン−２−ピロリドン、１−tert−ブチル−３−メチレン−２−ピロリドン、ジメチルアミノエチル（メタ）アクリレート、Ｎ−ビニル−２−ピロリドン、Ｃ１−Ｃ４−アルコキシポリエチレングリコール（メタ）アクリレート、Ｎ−ビニルホルムアミド、Ｎ−ビニルアセトアミド、Ｎ−ビニルイソプロピルアミド、Ｎ−ビニル−Ｎ−メチルアセトアミド及びそれらの混合物からなる群より選択され；そして、第二の親水性ビニルモノマーが、ヒドロキシル置換Ｃ１−Ｃ４アルキル（メタ）アクリレート、ヒドロキシル置換Ｃ１−Ｃ４アルキル（メタ）アクリルアミド、アミノ置換Ｃ１−Ｃ４アルキル（メタ）アクリレート、アミノ置換Ｃ１−Ｃ４アルキル（メタ）アクリルアミド、アリルアルコール、アリルアミン及びそれらの混合物からなる群より選択される、請求項５に記載の両親媒性分岐鎖プレポリマー。
【請求項７】
官能性ポリシロキサン化合物が、式（１）又は（２）：
【化１２】
2013542270.tif 000001
[式中、
Ｇ１及びＧ２は、互いに独立して、直鎖もしくは分岐鎖Ｃ１−Ｃ１０アルキレン二価基、下記：
【化１３】
2013542270.tif 000002
｛式中、ｑは、１〜５の整数であり、そして、ａｌｋ及びａｌｋ’は、互いに独立して、Ｃ１−Ｃ６アルキレン二価基である｝
の二価基、又は−Ｒ’１−Ｘ１−Ｅ−Ｘ２−Ｒ’２−｛式中、Ｒ’１及びＲ’２は、互いに独立して、直鎖もしくは分岐鎖Ｃ１−Ｃ１０アルキレン二価基又は上記で定義される下記：
【化１４】
2013542270.tif 000003
の二価基であり、Ｘ１及びＸ２は、互いに独立して、
【化１５】
2013542270.tif 000004
からなる群より選択される連結（式中、Ｒ’は、Ｈ又はＣ１−Ｃ８アルキルである）であり、Ｅは、主鎖にエーテル、チオ又はアミン連結を有することができる、４０個までの炭素原子を有するアルキルジラジカル、シクロアルキルジラジカル、アルキルシクロアルキルジラジカル、アルキルアリールジラジカル又はアリールジラジカルである｝
の二価基であり；
ＰＤＭＳは、式（３）：
【化１６】
2013542270.tif 000005
｛式中、νは、０又は１であり、ωは、０〜５の整数であり、Ｕ１及びＵ２は、互いに独立して、上記で定義される−Ｒ’１−Ｘ１−Ｅ−Ｘ２−Ｒ’２−の二価基又は上記で定義される下記：
【化１７】
2013542270.tif 000006
の二価基を表し、Ｄ１、Ｄ２及びＤ３は、互いに独立して、−（ＣＨ２ＣＨ２Ｏ）ｔ−ＣＨ２ＣＨ２−（式中、ｔは、３〜４０の整数である）、−ＣＦ２−（ＯＣＦ２）ａ−（ＯＣＦ２ＣＦ２）ｂ−ＯＣＦ２−（式中、ａ及びｂは、互いに独立して、０〜１０の整数であるが、但し、ａ＋ｂは、１０〜３０の数値である）及び式（４）：
【化１８】
2013542270.tif 000007
（式中、Ｒ３、Ｒ４、Ｒ５、Ｒ６、Ｒ７、Ｒ８、Ｒ９及びＲ１０は、互いに独立して、Ｃ１−Ｃ１０アルキル、Ｃ１−Ｃ１０アミノアルキル、Ｃ１−Ｃ１０ヒドロキシアルキル、Ｃ１−Ｃ１０エーテル、Ｃ１−Ｃ４アルキル−もしくはＣ１−Ｃ４−アルコキシ置換フェニル、Ｃ１−Ｃ１０フルオロアルキル、Ｃ１−Ｃ１０フルオロエーテル、Ｃ６−Ｃ１８アリール基、シアノ（Ｃ１−Ｃ１２−アルキル）、−ａｌｋ−（ＯＣＨ２ＣＨ２）ｎ−ＯＲ１１（式中、ａｌｋは、Ｃ１−Ｃ６アルキレン二価基であり、Ｒ１１は、水素又はＣ１−Ｃ６アルキルであり、そして、ｎは、１〜１０の整数である）であり；ｍ及びｐは、互いに独立して、０〜３５０の整数であり、そして、（ｍ＋ｐ）は、１〜７００である）
で表される二価基からなる群より選択される二価基であり、但し、Ｄ１、Ｄ２及びＤ３の少なくとも１つは、式（３）により表される｝
で表されるポリシロキサン二価基であり；
ＣＲは、ａ１の原子価を有する多価有機基であり；
ａ１は、３、４又は５の整数であり；そして、
ＦＧは、アミノ基（上記で定義される−ＮＨＲ’）、ヒドロキシル基、カルボン酸基、酸ハロゲン化物基（−ＣＯＸ、Ｘ＝Ｃｌ、Ｂｒ又はＩ）、酸無水物基、アルデヒド基、アズラクトン基、イソシアネート基、エポキシ基、アジリジン基、チオール（−ＳＨ）及びアミド基（−ＣＯＮＨ２）からなる群より選択される]
により定義される、請求項１〜６のいずれか一項に記載の両親媒性分岐鎖プレポリマー。
【請求項８】
部分エチレン性官能化ポリシロキサンが、第一のエチレン性官能化ビニルモノマーと式（１）の官能性ポリシロキサン化合物を、約７０％〜約９０％のモル当量比で反応させることにより得られる、請求項７に記載の両親媒性分岐鎖プレポリマー。
【請求項９】
重合性組成物が、Ｎ−［トリス（トリメチルシロキシ）シリルプロピル］−（メタ）アクリルアミド；Ｎ−［トリス（ジメチルプロピルシロキシ）−シリルプロピル］（メタ）アクリルアミド；Ｎ−［トリス（ジメチルフェニルシロキシ）−シリルプロピル］（メタ）アクリルアミド；Ｎ−［トリス（ジメチルエチルシロキシ）シリルプロピル］（メタ）アクリルアミド；Ｎ−（２−ヒドロキシ−３−（３−（ビス（トリメチルシリルオキシ）メチルシリル）プロピルオキシ）プロピル）−２−メチルアクリルアミド；Ｎ−（２−ヒドロキシ−３−（３−（ビス（トリメチルシリルオキシ）メチルシリル）プロピルオキシ）プロピル）アクリルアミド；Ｎ，Ｎ−ビス［２−ヒドロキシ−３−（３−（ビス（トリメチルシリルオキシ）メチルシリル）プロピルオキシ）プロピル］−２−メチルアクリルアミド；Ｎ，Ｎ−ビス［２−ヒドロキシ−３−（３−（ビス（トリメチルシリルオキシ）メチルシリル）プロピルオキシ）プロピル］アクリルアミド；Ｎ−（２−ヒドロキシ−３−（３−（トリス（トリメチルシリルオキシ）シリル）プロピルオキシ）プロピル）−２−メチルアクリルアミド；Ｎ−（２−ヒドロキシ−３−（３−（トリス（トリメチルシリルオキシ）シリル）プロピルオキシ）プロピル）アクリルアミド；Ｎ，Ｎ−ビス［２−ヒドロキシ−３−（３−（トリス（トリメチルシリルオキシ）シリル）プロピルオキシ）プロピル］−２−メチルアクリルアミド；Ｎ，Ｎ−ビス［２−ヒドロキシ−３−（３−（トリス（トリメチルシリルオキシ）シリル）プロピルオキシ）プロピル］アクリルアミド；Ｎ−［２−ヒドロキシ−３−（３−（ｔ−ブチルジメチルシリル）プロピルオキシ）プロピル］−２−メチルアクリルアミド；Ｎ−［２−ヒドロキシ−３−（３−（ｔ−ブチルジメチルシリル）プロピルオキシ）プロピル］アクリルアミド；Ｎ，Ｎ−ビス［２−ヒドロキシ−３−（３−（ｔ−ブチルジメチルシリル）プロピルオキシ）プロピル］−２−メチルアクリルアミド；Ｎ，Ｎ−ビス［２−ヒドロキシ−３−（３−（ｔ−ブチルジメチルシリル）プロピルオキシ）プロピル］アクリルアミド；３−メタクリルオキシプロピルペンタメチルジシロキサン；トリス（トリメチルシリルオキシ）シリルプロピルメタクリレート（ＴＲＩＳ）；（３−メタクリルオキシ−２−ヒドロキシプロピルオキシ）プロピルビス（トリメチルシロキシ）メチルシラン）；（３−メタクリルオキシ−２−ヒドロキシプロピルオキシ）プロピルトリス（トリメチルシロキシ）シラン；３−メタクリルオキシ−２−（２−ヒドロキシエトキシ）−プロピルオキシ）プロピルビス（トリメチルシロキシ）メチルシラン；Ｎ−２−メタクリルオキシエチル−Ｏ−（メチル−ビス−トリメチルシロキシ−３−プロピル）シリルカルバメート；３−（トリメチルシリル）プロピルビニルカルボネート；３−（ビニルオキシカルボニルチオ）プロピル−トリス（トリメチル−シロキシ）シラン；３−［トリス（トリメチルシロキシ）シリル］プロピルビニルカルバメート；３−［トリス（トリメチルシロキシ）シリル］プロピルアリルカルバメート；３−［トリス（トリメチルシロキシ）シリル］プロピルビニルカルボネート；ｔ−ブチルジメチル−シロキシエチルビニルカルボネート；トリメチルシリルエチルビニルカルボネート；トリメチルシリルメチルビニルカルボネート；ｔ−ブチル（メタ）アクリレート、シクロヘキシルアクリレート、イソボルニルメタクリレート、３〜８個のシリコーン原子を有するポリシロキサン含有ビニルモノマー及びそれらの組み合わせからなる群より選択される嵩高い疎水性ビニルモノマーを含む、請求項２〜６のいずれか一項に記載の両親媒性分岐鎖プレポリマー。
【請求項１０】
重合性組成物が、Ｎ−［トリス（トリメチルシロキシ）シリルプロピル］−（メタ）アクリルアミド；Ｎ−［トリス（ジメチルプロピルシロキシ）−シリルプロピル］（メタ）アクリルアミド；Ｎ−［トリス（ジメチルフェニルシロキシ）−シリルプロピル］（メタ）アクリルアミド；Ｎ−［トリス（ジメチルエチルシロキシ）シリルプロピル］（メタ）アクリルアミド；Ｎ−（２−ヒドロキシ−３−（３−（ビス（トリメチルシリルオキシ）メチルシリル）プロピルオキシ）プロピル）−２−メチルアクリルアミド；Ｎ−（２−ヒドロキシ−３−（３−（ビス（トリメチルシリルオキシ）メチルシリル）プロピルオキシ）プロピル）アクリルアミド；Ｎ，Ｎ−ビス［２−ヒドロキシ−３−（３−（ビス（トリメチルシリルオキシ）メチルシリル）プロピルオキシ）プロピル］−２−メチルアクリルアミド；Ｎ，Ｎ−ビス［２−ヒドロキシ−３−（３−（ビス（トリメチルシリルオキシ）メチルシリル）プロピルオキシ）プロピル］アクリルアミド；Ｎ−（２−ヒドロキシ−３−（３−（トリス（トリメチルシリルオキシ）シリル）プロピルオキシ）プロピル）−２−メチルアクリルアミド；Ｎ−（２−ヒドロキシ−３−（３−（トリス（トリメチルシリルオキシ）シリル）プロピルオキシ）プロピル）アクリルアミド；Ｎ，Ｎ−ビス［２−ヒドロキシ−３−（３−（トリス（トリメチルシリルオキシ）シリル）プロピルオキシ）プロピル］−２−メチルアクリルアミド；Ｎ，Ｎ−ビス［２−ヒドロキシ−３−（３−（トリス（トリメチルシリルオキシ）シリル）プロピルオキシ）プロピル］アクリルアミド；Ｎ−［２−ヒドロキシ−３−（３−（ｔ−ブチルジメチルシリル）プロピルオキシ）プロピル］−２−メチルアクリルアミド；Ｎ−［２−ヒドロキシ−３−（３−（ｔ−ブチルジメチルシリル）プロピルオキシ）プロピル］アクリルアミド；Ｎ，Ｎ−ビス［２−ヒドロキシ−３−（３−（ｔ−ブチルジメチルシリル）プロピルオキシ）プロピル］−２−メチルアクリルアミド；Ｎ，Ｎ−ビス［２−ヒドロキシ−３−（３−（ｔ−ブチルジメチルシリル）プロピルオキシ）プロピル］アクリルアミド；３−メタクリルオキシプロピルペンタメチルジシロキサン；トリス（トリメチルシリルオキシ）シリルプロピルメタクリレート（ＴＲＩＳ）；（３−メタクリルオキシ−２−ヒドロキシプロピルオキシ）プロピルビス（トリメチルシロキシ）メチルシラン）；（３−メタクリルオキシ−２−ヒドロキシプロピルオキシ）プロピルトリス（トリメチルシロキシ）シラン；３−メタクリルオキシ−２−（２−ヒドロキシエトキシ）−プロピルオキシ）プロピルビス（トリメチルシロキシ）メチルシラン；Ｎ−２−メタクリルオキシエチル−Ｏ−（メチル−ビス−トリメチルシロキシ−３−プロピル）シリルカルバメート；３−（トリメチルシリル）プロピルビニルカルボネート；３−（ビニルオキシカルボニルチオ）プロピル−トリス（トリメチル−シロキシ）シラン；３−［トリス（トリメチルシロキシ）シリル］プロピルビニルカルバメート；３−［トリス（トリメチルシロキシ）シリル］プロピルアリルカルバメート；３−［トリス（トリメチルシロキシ）シリル］プロピルビニルカルボネート；ｔ−ブチルジメチル−シロキシエチルビニルカルボネート；トリメチルシリルエチルビニルカルボネート；トリメチルシリルメチルビニルカルボネート；ｔ−ブチル（メタ）アクリレート、シクロヘキシルアクリレート、イソボルニルメタクリレート、３〜８個のシリコーン原子を有するポリシロキサン含有ビニルモノマー及びそれらの組み合わせからなる群より選択される嵩高い疎水性ビニルモノマーを含む、請求項７に記載の両親媒性分岐鎖プレポリマー。
【請求項１１】
官能性ポリシロキサン化合物の第一の反応性官能基、第二の反応性官能基、連鎖移動剤の第三の反応性官能基及び第四の反応性官能基が、互いに独立して、アミノ基（上記で定義される−ＮＨＲ’）、ヒドロキシル基、カルボン酸基、酸ハロゲン化物基（−ＣＯＸ、Ｘ＝Ｃｌ、Ｂｒ又はＩ）、酸無水物基、アルデヒド基、アズラクトン基、イソシアネート基、エポキシ基、アジリジン基、アミド基（−ＣＯＮＨ２）及びそれらの組み合わせからなる群より選択され、より好ましくは、アミノ基（上記で定義される−ＮＨＲ’）、ヒドロキシル基、カルボン酸基、酸ハロゲン化物基（−ＣＯＸ、Ｘ＝Ｃｌ、Ｂｒ又はＩ）、アズラクトン基、イソシアネート基、エポキシ基、アジリジン基及びそれらの組み合わせからなる群より選択される（但し、１つの第一又は第四の反応性官能基が、１つの第二又は第三の反応性官能基と、カップリング剤の存在下又は非存在下で反応して、共有結合を形成することができる）、請求項２〜６のいずれか一項に記載の両親媒性分岐鎖プレポリマー。
【請求項１２】
官能性ポリシロキサン化合物の第一の反応性官能基、第二の反応性官能基、連鎖移動剤の第三の反応性官能基及び第四の反応性官能基が、互いに独立して、アミノ基（上記で定義される−ＮＨＲ’）、ヒドロキシル基、カルボン酸基、酸ハロゲン化物基（−ＣＯＸ、Ｘ＝Ｃｌ、Ｂｒ又はＩ）、酸無水物基、アルデヒド基、アズラクトン基、イソシアネート基、エポキシ基、アジリジン基、アミド基（−ＣＯＮＨ２）及びそれらの組み合わせからなる群より選択され、より好ましくは、アミノ基（上記で定義される−ＮＨＲ’）、ヒドロキシル基、カルボン酸基、酸ハロゲン化物基（−ＣＯＸ、Ｘ＝Ｃｌ、Ｂｒ又はＩ）、アズラクトン基、イソシアネート基、エポキシ基、アジリジン基及びそれらの組み合わせからなる群より選択される（但し、１つの第一又は第四の反応性官能基が、１つの第二又は第三の反応性官能基と、カップリング剤の存在下又は非存在下で反応して、共有結合を形成することができる）、請求項７に記載の両親媒性分岐鎖プレポリマー。
【請求項１３】
第一及び第二のエチレン性官能化ビニルモノマーが、互いに独立して、Ｃ１−Ｃ６ヒドロキシルアルキル（メタ）アクリレート、Ｃ１−Ｃ６ヒドロキシアルキル（メタ）アクリルアミド、Ｃ１−Ｃ６アミノアルキル（メタ）アクリレート、アリルアルコール、アリルアミン、Ｃ１−Ｃ６アミノアルキル（メタ）アクリルアミド、アジリジニルＣ１−Ｃ１２アルキル（メタ）アクリレート（例えば、２−（１−アジリジニル）エチル（メタ）アクリレート、３−（１−アジリジニル）プロピル（メタ）アクリレート、４−（１−アジリジニル）ブチル（メタ）アクリレート、６−（１−アジリジニル）へキシル（メタ）アクリレート又は８−（１−アジリジニル）オクチル（メタ）アクリレート）、グリシジル（メタ）アクリレート、Ｃ１−Ｃ６アルキル（メタ）アクリル酸、（メタ）アクリル酸ハライド（−ＣＯＸ、Ｘ＝Ｃｌ、Ｂｒ又はＩ）、Ｃ１−Ｃ６イソシアナトアルキル（メタ）アクリレート、２−ビニル−４，４−ジメチル−１，３−オキサゾリン−５−オン、２−イソプロペニル−４，４−ジメチル−１，３−オキサゾリン−５−オン、２−ビニル−４−メチル−４−エチル−１，３−オキサゾリン−５−オン、２−イソプロペニル−４−メチル−４−ブチル−１，３−オキサゾリン−５−オン、２−ビニル−４，４−ジブチル−１，３−オキサゾリン−５−オン、２−イソプロペニル−４−メチル−４−ドデシル−１，３−オキサゾリン−５−オン、２−イソプロペニル−４，４−ジフェニル−１，３−オキサゾリン−５−オン、２−イソプロペニル−４，４−ペンタメチレン−１，３−オキサゾリン−５−オン、２−イソプロペニル−４，４−テトラメチレン−１，３−オキサゾリン−５−オン、２−ビニル−４，４−ジエチル−１，３−オキサゾリン−５−オン、２−ビニル−４−メチル−４−ノニル−１，３−オキサゾリン−５−オン、２−イソプロペニル−４−メチル−４−フェニル−１，３−オキサゾリン−５−オン、２−イソプロペニル−４−メチル−４−ベンジル−１，３−オキサゾリン−５−オン、２−ビニル−４，４−ペンタメチレン−１，３−オキサゾリン−５−オン及び２−ビニル−４，４−ジメチル−１，３−オキサゾリン−６−オン、２−ビニル−４，４−ジメチル−１，３−オキサゾリン−５−オン（ＶＤＭＯ）、２−イソプロペニル−４，４−ジメチル−１，３−オキサゾリン−５−オン（ＩＰＤＭＯ）及びそれらの組み合わせからなる群より選択される、請求項２〜６のいずれか一項に記載の両親媒性分岐鎖プレポリマー。
【請求項１４】
第一及び第二のエチレン性官能化ビニルモノマーが、互いに独立して、Ｃ１−Ｃ６ヒドロキシルアルキル（メタ）アクリレート、Ｃ１−Ｃ６ヒドロキシアルキル（メタ）アクリルアミド、Ｃ１−Ｃ６アミノアルキル（メタ）アクリレート、アリルアルコール、アリルアミン、Ｃ１−Ｃ６アミノアルキル（メタ）アクリルアミド、アジリジニルＣ１−Ｃ１２アルキル（メタ）アクリレート（例えば、２−（１−アジリジニル）エチル（メタ）アクリレート、３−（１−アジリジニル）プロピル（メタ）アクリレート、４−（１−アジリジニル）ブチル（メタ）アクリレート、６−（１−アジリジニル）へキシル（メタ）アクリレート又は８−（１−アジリジニル）オクチル（メタ）アクリレート）、グリシジル（メタ）アクリレート、Ｃ１−Ｃ６アルキル（メタ）アクリル酸、（メタ）アクリル酸ハライド（−ＣＯＸ、Ｘ＝Ｃｌ、Ｂｒ又はＩ）、Ｃ１−Ｃ６イソシアナトアルキル（メタ）アクリレート、２−ビニル−４，４−ジメチル−１，３−オキサゾリン−５−オン、２−イソプロペニル−４，４−ジメチル−１，３−オキサゾリン−５−オン、２−ビニル−４−メチル−４−エチル−１，３−オキサゾリン−５−オン、２−イソプロペニル−４−メチル−４−ブチル−１，３−オキサゾリン−５−オン、２−ビニル−４，４−ジブチル−１，３−オキサゾリン−５−オン、２−イソプロペニル−４−メチル−４−ドデシル−１，３−オキサゾリン−５−オン、２−イソプロペニル−４，４−ジフェニル−１，３−オキサゾリン−５−オン、２−イソプロペニル−４，４−ペンタメチレン−１，３−オキサゾリン−５−オン、２−イソプロペニル−４，４−テトラメチレン−１，３−オキサゾリン−５−オン、２−ビニル−４，４−ジエチル−１，３−オキサゾリン−５−オン、２−ビニル−４−メチル−４−ノニル−１，３−オキサゾリン−５−オン、２−イソプロペニル−４−メチル−４−フェニル−１，３−オキサゾリン−５−オン、２−イソプロペニル−４−メチル−４−ベンジル−１，３−オキサゾリン−５−オン、２−ビニル−４，４−ペンタメチレン−１，３−オキサゾリン−５−オン及び２−ビニル−４，４−ジメチル−１，３−オキサゾリン−６−オン、２−ビニル−４，４−ジメチル−１，３−オキサゾリン−５−オン（ＶＤＭＯ）、２−イソプロペニル−４，４−ジメチル−１，３−オキサゾリン−５−オン（ＩＰＤＭＯ）及びそれらの組み合わせからなる群より選択される、請求項７に記載の両親媒性分岐鎖プレポリマー。
【請求項１５】
シリコーンヒドロゲルコンタクトレンズを製造するための方法であって、
（ｉ）請求項１〜６のいずれか一項に記載の両親媒性分岐鎖ポリシロキサンプレポリマーを得る工程；
（ｉｉ）両親媒性分岐鎖ポリシロキサンプレポリマーを使用して、下記を含むレンズ形成組成物を調製する工程
（ａ）約６０％〜約９９％（重量）の両親媒性分岐鎖ポリシロキサンプレポリマー、
（ｂ）約０．１％〜約５％（重量）のフリーラジカル開始剤、及び
（ｃ）親水性ビニルモノマー、シリコーン含有ビニルモノマー、１つの単一エチレン性不飽和基を有するシリコーン含有ビニルマクロマー、疎水性ビニルモノマー、２つのエチレン性不飽和基で終端化された直鎖ポリシロキサン架橋剤、７００ダルトン未満の分子量を有する架橋薬剤、重合性ＵＶ吸収剤及びそれらの混合物からなる群より選択される０〜約２０％（重量）の少なくとも１つの重合性成分
（ここで、成分（ａ）〜（ｃ）の％（重量）は、レンズ形成組成物中の全重合性成分（上記されてないものを含む）の総量に対する割合である）；
（ｉｉｉ）レンズ形成組成物を成形用型に導入する工程
（ここで、成形用型は、コンタクトレンズの前面を規定する第一の成形面を有する第一の成形用型半部及びコンタクトレンズの後面を規定する第二の成形面を有する第二の成形用型半部を有し、前記第一及び第二の成形用型半部は、前記第一の成形面と第二の成形面の間にレンズ形成材料を受け入れるキャビティが形成されるように互いを合わせるように構成される）；及び
（ｉｖ）キャビティ内のレンズ形成材料を重合して、シリコーンヒドロゲルコンタクトレンズを形成する工程
を含む、方法。
【請求項１６】
成形用型が再利用可能な成形用型であり、キャビティ内のレンズ形成材料が化学線の空間的制限下で化学線により硬化して、シリコーンヒドロゲルコンタクトレンズを形成する、請求項１５に記載の方法。
【請求項１７】
請求項１〜６のいずれか一項に記載の両親媒性分岐鎖ポリシロキサンプレポリマーを含むレンズ形成組成物の重合生成物であるポリマー材料を含む、シリコーンヒドロゲルコンタクトレンズ。
【請求項１８】
請求項７に記載の両親媒性分岐鎖ポリシロキサンプレポリマーを含むレンズ形成組成物の重合生成物であるポリマー材料を含む、シリコーンヒドロゲルコンタクトレンズ。